(57)【要約】【課題】  半導体基板の配線若しくはバンプ、又は、磁気ヘッド基板の磁極部等の金属膜パターンを所望のパターンどおりに得ることができる金属膜パターンの形成方法をを提供する。【解決手段】  基板上に所定のパターンでレジストパターンを形成するレジストパターン形成工程と、この基板の少なくともレジストパターンが形成されている面を、水に対しオゾンが１ｐｐｍ以上３０ｐｐｍ以下含有されたオゾン水に接触させるオゾン水処理工程と、この基板のレジストが形成された面側に金属をめっきするめっき工程と、この基板からレジストパターンを除去するレジストパターン除去工程とを有する金属膜パターンの形成方法により、上記課題を解決した。【選択図】  図１
2006249530.tif 000002
【特許請求の範囲】
【請求項１】
基板上に所定のパターンでレジストパターンを形成するレジストパターン形成工程と、
前記基板の少なくとも前記レジストパターンが形成されている面を、水に対しオゾンが１ｐｐｍ以上３０ｐｐｍ以下含有されたオゾン水に接触させるオゾン水処理工程と、
前記基板の前記レジストパターンが形成された面側に金属をめっきするめっき工程と、
前記基板から前記レジストパターンを除去するレジストパターン除去工程と
を有することを特徴とする金属膜パターンの形成方法。
【請求項２】
前記レジストパターン形成工程とオゾン水処理工程との間に、前記基板の少なくとも前記レジストパターンが形成されている面を、界面活性剤に接触させる界面活性剤処理工程を更に有することを特徴とする請求項１に記載の金属膜パターンの形成方法。
【請求項３】
前記レジストパターン形成工程とオゾン水処理工程との間に、減圧下で前記基板を水に浸漬する水浸漬工程を更に有し、該水浸漬工程後、前記基板を乾燥させないで前記オゾン水処理工程に進むことを特徴とする請求項１に記載の金属膜パターンの形成方法。
【請求項４】
前記オゾン水処理工程において、減圧下で前記オゾン水を前記基板に噴射させることを特徴とする請求項１〜３のいずれか１項に記載の金属膜パターンの形成方法。
【請求項５】
前記レジストパターン形成工程の前に、前記基板上に金属からなるシード膜を形成するシード膜形成工程と、
前記レジストパターン除去工程の後に、露出した前記シード膜を除去するシード膜除去工程とを更に有することを特徴とする請求項１〜４のいずれか１項に記載の金属膜パターンの形成方法。
【発明の詳細な説明】
【技術分野】
【０００１】
本発明は、半導体デバイスに代表される電子デバイスの配線若しくはバンプ、又は、磁気ヘッドの磁極部等の金属膜パターンの形成方法に関し、更に詳しくはめっき法を用いた金属膜パターンの形成方法に関する。
【背景技術】
【０００２】
半導体デバイスに代表される電子デバイスの配線若しくはバンプ、又は、磁気ヘッドの磁極部等の金属膜パターンの形成方法の一つに、半導体基板や磁気ヘッド基板等の基板上に金属製のシード膜を形成し、所定パターンのレジストパターンを形成した後、所望のめっき液を用いためっき法により金属膜を成膜し、レジストパターン及びシード膜を除去することにより形成する方法がある。
【０００３】
このようにしてめっき法により金属膜パターンを形成する場合には、レジストパターン表面が疎水性であるので、めっき液がレジストパターンの開口部に入り込み難く、金属膜の成膜性が悪いという問題があった。また、シード膜上に不要なレジストやゴミが付着していることがあり、このことも金属膜の成膜性を悪くしていた。
【０００４】
そこで、金属膜の成膜性を向上させるために、めっきの前処理として酸素プラズマによるアッシング処理を行うことが広く知られている。このようなアッシング処理を行うと、酸素プラズマの酸化作用によりレジストパターン表面が親水化されてめっき液がレジストパターンの開口部に入り込み易くなり、また、シード膜上の不要なレジスト等が除去されるので、金属膜を成膜し易くなる。
【特許文献１】特開２００１−２００７７号公報（段落番号００２３、００２４）
【発明の開示】
【発明が解決しようとする課題】
【０００５】
しかしながら、めっきの前処理として上記のアッシング処理を施した場合には、レジストパターンが削られてレジストパターンの開口幅が増大してしまう。図８（ａ）及び（ｂ）は、アッシング処理によりレジストパターンが削られてその開口幅が増大した様子を示す模式断面図である。図８（ａ）及び（ｂ）において、基板１１上にはシード膜１２とレジストパターン１３が形成されており、図８（ａ）はアッシング処理前の様子を示し、図８（ｂ）はアッシング処理後の様子を示す。このようにレジストパターンの開口幅が増大した場合には、めっきにより得られる金属膜パターンのパターン幅が増大してしまい、所望のパターンどおりの金属膜パターンを得難くなってしまう。
【０００６】
このような場合に、レジストパターン及びシード膜を除去した後に得られた金属膜パターンをイオン照射により削って金属膜パターンを所望の形状に加工することがあるが（以下、この加工を「スリミング加工」という。）、このスリミング加工は加工精度がよくないので所望のパターンどおりの金属膜パターンを安定的に得難いという問題がある。このような問題は、パターンが微細化するほど顕著になる。
【０００７】
本発明は上記の問題に鑑みてなされたものであって、その目的は配線若しくはバンプ又は磁極部等の金属膜パターンを所望のパターンどおりに得ることができる金属膜パターンの形成方法を提供することにある。
【課題を解決するための手段】
【０００８】
上記の問題を解決するための本発明の金属膜パターンの形成方法は、基板上に所定のパターンでレジストパターンを形成するレジストパターン形成工程と、前記基板の少なくとも前記レジストパターンが形成されている面を、水に対しオゾンが１ｐｐｍ以上３０ｐｐｍ以下含有されたオゾン水に接触させるオゾン水処理工程と、前記基板の前記レジストパターンが形成された面側に金属をめっきするめっき工程と、前記基板から前記レジストパターンを除去するレジストパターン除去工程とを有することを特徴とする。
【０００９】
この発明によれば、オゾン水処理工程においてオゾン水の酸化作用によりレジストパターン表面が親水化されてレジストパターンの開口部にめっき液が入り込み易くなり、また、オゾン水により基板上に付着した不要なレジストが除去されるので、金属膜の成膜性が向上する。また、この発明によれば、オゾン水処理工程においてオゾン水によりレジスト表面を親水化してもレジストパターンが削れ難い。その理由は、酸素プラズマを用いたアッシング処理を施した場合には、酸素プラズマの酸化作用が強すぎてレジストパターン内部まで酸化されてしまうのに対し、オゾン水で処理した場合には、オゾン水の酸化作用が酸素プラズマの酸化作用に比べて穏やかであるので、レジストパターンの表面だけが酸化されるためだと考えられる。また、オゾン水処理工程はウェット工程であるので、レジストパターンの酸化反応が等方的に進むこともその理由として挙げられる。したがって、オゾン水処理工程後もレジストの形状に変化が生じ難いので、スリミング加工をすることなく所望のパターンどおりの金属膜パターンを得易くなる。
【００１０】
本発明の金属膜パターンの形成方法においては、前記レジストパターン形成工程と前記オゾン水処理工程との間に、前記基板の少なくとも前記レジストパターンが形成されている面を、界面活性剤に接触させる界面活性剤処理工程を更に有することが好ましい。
【００１１】
本発明の金属膜パターンの形成方法においては、前記レジストパターン形成工程と前記オゾン水処理工程との間に、減圧下で前記基板を水に浸漬する水浸漬工程を更に有し、該水浸漬工程後、前記基板を乾燥させないで前記オゾン水処理工程に進むことが好ましい。
【００１２】
本発明の金属膜パターンの形成方法においては、前記オゾン水処理工程において、減圧下で前記オゾン水を前記基板に噴射させることが好ましい。
【００１３】
本発明の金属膜パターンの形成方法においては、前記レジストパターン形成工程の前に、前記基板上に金属からなるシード膜を形成するシード膜形成工程と、前記レジストパターン除去工程後に、露出した前記シード膜を除去するシード膜除去工程とを更に有することが好ましい。
【００１４】
ここで、従来のようにめっきの前処理として酸素プラズマによるアッシング処理を行った場合には、その強い酸化作用によりシード膜表面に酸化膜が形成されてしまい、シード膜上に金属膜を成膜し難くなってしまう。したがって、金属膜を成膜し易くするために、従来はめっきの前処理として更に酸又はアルカリによる処理（以下、この処理を「薬液処理」という。）をして酸化膜を除去する必要があった。一方、この発明によれば、このような薬液処理をしなくても良好な成膜性が維持される。その理由は、本発明の金属膜パターンの形成方法においては、めっきの前処理を酸化作用の穏やかなオゾン水によって行うので、シード膜表面に酸化膜が形成されてもその膜厚が薄く、金属膜の成膜性に与える影響が小さいためであると考えられる。
【００１５】
なお、上記の特許文献１（特開２００１−２００７７号公報）には、半導体装置において、層間絶縁層に開口部を形成し、この開口部に導電材料を埋め込むことにより、素子間又は多層配線間を電気的に接続するコンタクトホールを形成することが記載されている。この場合、特開２００１−２００７７号公報には、導電材料を埋め込む方法としてめっき法を用い、めっきの前処理として層間絶縁層表面をオゾン水により処理することが記載されている。しかしながら、オゾン水によりレジストパターンに親水性を付与するものではない。
【発明の効果】
【００１６】
本発明の金属膜パターンの形成方法によれば、レジストパターンが形成された基板へのめっきの前処理としてオゾン水による処理を行うので、レジストパターンの形状がほとんど変化しない。したがって、スリミング加工を施さなくても所望のパターンどおりの金属膜パターンを得ることができる。
【００１７】
また、本発明の金属膜パターンの形成方法によれば、金属製のシード膜が形成された基板を用いた場合に、環境に負荷のかかる薬液処理を施さなくても金属膜パターンの良好な成膜性を維持でき、環境に対する負荷の低減に寄与できる。
【発明を実施するための最良の形態】
【００１８】
以下、本発明の実施形態について、図面を参照して説明する。
【００１９】
（第１の実施形態）
図１は、第１の実施形態に係る金属膜パターンの形成方法を説明するための工程断面図である。
【００２０】
まず、めっきによる金属膜の成膜性を向上させるために、図１（ａ）に示すように半導体基板又は磁気ヘッド基板等の基板１にシード膜２を形成する（以下、この工程を「シード膜形成工程」という。）。シード膜２は、後工程でめっきされる金属が付着しやすい金属で形成されることが好ましく、例えばめっきされる金属がＮｉ−Ｆｅ合金である場合には、Ｎｉ−Ｆｅ合金でシード膜を形成することが好ましい。シード膜２は、スパッタリングにより形成することができ、その膜厚は通常１００ｎｍ程度である。なお、下地が導電性である場合にはこの工程は不要である。
【００２１】
次に、図１（ｂ）に示すようにこの基板１の上に所定の形状でレジストパターン３を形成する（以下、この工程を「レジストパターン形成工程」という。）。レジストパターン３は、通常レジストの材料として用いられる感光剤により形成される。
【００２２】
レジストパターン３の開口幅は、所望する金属膜パターンに応じて適宜選択される。本形態の金属膜パターンの形成方法では、後工程でめっきの前処理としてオゾン水による処理を行うので金属がめっきされ易く、また、レジストパターン３が削られることなくレジストパターン３の形状がほぼ変化しない。したがって、レジストパターン３の開口幅が１００ｎｍ程度の微細なパターンでも所望のパターンどおりの金属膜パターンを得ることができる。
【００２３】
次に、レジストパターン３の表面を親水化し、且つ、シード膜２上に付着した不要なレジストやゴミを除去するために、めっきの前処理として、図１（ｃ）に示すように、レジストパターン３まで形成された基板Ｓをオゾン水４に接触させる（以下、この工程を「オゾン水処理工程」という。）。
【００２４】
ここで、オゾン水としては、水に対しオゾンを１ｐｐｍ以上３０ｐｐｍ以下含有するものを用いる。オゾンの含有量が１ｐｐｍ未満のオゾン水を用いた場合には、レジストパターン３の表面を十分に親水化できないことがある。オゾンの含有量が３０ｐｐｍを超えるオゾン水を用いた場合には、強い酸化作用によりレジストパターン３が削られてしまうことがあり、所望のパターンの金属膜パターンを得難くなってしまう。また、オゾンの含有量が３０ｐｐｍを超えるオゾン水を用いた場合には、シード膜に形成される酸化膜の膜厚が厚くなりすぎることがあり、酸やアルカリによる薬液処理を行わなければ金属膜の成膜性が悪くなってしまうことがある。
【００２５】
オゾン水の接触方法としては、図２〜５に示すような各種接触方法を用いることができる。
【００２６】
図２は、レジストパターン３まで形成された基板Ｓに向けてオゾン水を噴射させる接触方法を示す模式図である。レジストパターン３の開口部にオゾン水を入り込み易くさせる観点からは、密閉容器内でアスピレータ等を用いて減圧しながらオゾン水を噴射させることが好ましい。このときの真空度は２〜７ｋＰａ程度である。
【００２７】
図３は、レジストパターン３まで形成された基板Ｓをオゾン水中に浸漬させる接触方法を示す模式図である。レジストパターンの開口部にオゾン水を入り込み易くさせる観点からは、超音波振動子を設置した槽を用い、超音波を印加しながら基板Ｓをオゾン水中に浸漬させることが好ましい。
【００２８】
図４は、レジストパターン３まで形成された基板Ｓを回転させつつ、基板Ｓ上にオゾン水を滴下する接触方法を示す模式図である。
【００２９】
図５は、レジストパターン３まで形成された基板Ｓに向けてオゾン水を噴霧する接触方法を示す模式図である。具体的には、窒素雰囲気で超音波振動子にオゾン水を供給し、振動によりミスト化したオゾン水を基板Ｓに接触させる。
【００３０】
オゾン水処理工程後は、基板Ｓを乾燥させることなく次工程の金属のめっきを行うことが好ましい。基板Ｓを乾燥させた場合には、乾燥によりシード膜２又はレジストパターン３の表面が酸化されて改質されてしまうおそれがある。
【００３１】
次に、図１（ｄ）に示すように、基板１上にめっきにより金属膜を成膜し、金属膜パターン５を形成する（以下、この工程を「めっき工程」という。）。めっきする金属としては、金属膜パターン５として得たい所望の金属を適宜選択することができ、それに応じためっき液を調整してめっきを行う。
【００３２】
次に、図１（ｅ）に示すようにレジストパターンをアセトン等により除去し（以下、この工程を「レジストパターン除去工程」という。）、続いて、図１（ｆ）に示すようにレジストを除去したことにより露出したシード膜をイオンエッチング等により除去する（以下、この工程を「シード膜除去工程」という。）。
【００３３】
（第２の実施形態）
図６は、第２の実施形態に係る金属膜パターンの形成方法を説明するための工程断面図である。
【００３４】
本実施形態の金属膜パターンの形成方法は、シード膜形成工程（図６（ａ））と、レジストパターン形成工程（図６（ｂ））と、界面活性剤処理工程（図６（ｃ））と、オゾン水処理工程（図６（ｄ））と、めっき工程（図６（ｅ））と、レジストパターン除去工程（図６（ｆ））と、シード膜除去工程（図６（ｇ））とを有する。
【００３５】
本実施形態の金属膜パターンの形成方法は、第１の実施形態に係る金属膜パターンの形成方法において、レジストパターン形成工程とオゾン水処理工程との間に界面活性剤処理工程を有する点で、第１の実施形態に係る金属膜パターンの形成方法と異なるが、界面活性剤処理工程以外の工程については、第１の実施形態に係る金属膜パターンの形成方法と同様であるのでここでの説明を省略する。
【００３６】
界面活性剤処理工程においては、レジストパターン３まで形成された基板Ｓにオゾン水を接触させる前に、界面活性剤６を接触させる。オゾン水を接触する前の基板Ｓに予め界面活性剤を接触させておくことにより、表面が疎水性のレジストパターン３の開口部にオゾン水が入り込み易くなる。
【００３７】
界面活性剤としては、各種界面活性剤を用いることができ、例えば、イオン系界面活性剤又はノニオン系界面活性剤を用いることができる。イオン系界面活性剤としては、例えば、水に対してドデシル硫酸ナトリウムが１００ｐｐｍ程度含有されたものを用いることができる。
【００３８】
界面活性剤の接触方法としては、第１の実施形態の欄で説明したオゾン水の各種接触方法を用いることができる。
【００３９】
（第３の実施形態）
図７は、第３の実施形態に係る金属膜パターンの形成方法を説明するための工程断面図である。
【００４０】
本実施形態の金属膜パターンの形成方法は、シード膜形成工程（図７（ａ））と、レジストパターン形成工程（図７（ｂ））と、薬液処理工程（図示しない。）と、水浸漬処理工程（図７（ｃ））と、オゾン水処理工程（図７（ｄ））と、めっき工程（図７（ｅ））と、レジストパターン除去工程（図７（ｆ））と、シード膜除去工程（図７（ｇ））とを有する。
【００４１】
本実施形態の金属膜パターンの形成方法は、第１の実施形態に係る金属膜パターンの形成方法において、レジストパターン形成工程とオゾン水処理工程との間に薬液処理工程及び水浸漬工程を有する点で、第１の実施形態に係る金属膜パターンの形成方法と異なるが、薬液処理工程及び水浸漬工程以外の工程については、第１の実施形態に係る金属膜パターンの形成方法と同様であるのでここでの説明を省略する。
【００４２】
薬液処理工程では、オゾン水で除去することが困難な付着物（例えば、レジストの残渣や酸化物等）を薬液で除去し、水浸漬工程では、基板Ｓを水に浸漬させることによりこの薬液を水洗する。
【００４３】
水浸漬工程では、水をレジストパターン３の開口部に入り込み易くして薬液を効率よく水洗する観点から、アスピレータ等を用いた減圧下で基板Ｓを水に浸漬することが好ましい。このときの真空度は２〜７ｋＰａである。
【００４４】
シード膜２又はレジストーパターン３の表面の改質を防ぐ観点からは、水浸漬工程後、基板Ｓを乾燥させることなくオゾン水処理を行うことが好ましい。
【実施例】
【００４５】
（実施例１）
まず、Ａｌ2Ｏ3・ＴｉＣからなる母基板に、リード部、アルミナ絶縁膜を順次形成して磁気ヘッド基板を作製する。
【００４６】
次に、磁気ヘッド基板全面にスパッタリングによりＮｉ−Ｆｅ合金膜からなる膜厚１００ｎｍのシード膜を成膜する。
【００４７】
次に、この磁気ヘッド基板上に、フォトリソグラフィ法により膜厚が１．５μｍで開口幅が０．３μｍのレジストパターンを形成する。
【００４８】
次に、このレジストパターンまで形成された磁気ヘッド基板を図２に示すような密閉装置内に入れ、アスピレータで減圧しながら（真空度：２．７ｋＰａ）、水に対してオゾンを１０ｐｐｍ含有したオゾン水を、磁気ヘッド基板に向けて２０リットル／分で２０秒間噴射する。
【００４９】
次に、硫酸をベースにしたＮｉ−Ｆｅ合金めっき浴を用いて、磁気ヘッド基板が乾燥する前に、膜厚１．０μｍのＮｉ−Ｆｅ合金膜を電解めっきする。
【００５０】
次に、アセトンによりレジストパターンを除去し、続いてイオンエッチングによりシード膜を除去する。このようにして、磁気ヘッド基板上に磁極部（金属膜パターン）を形成することができる。
【００５１】
（実施例２）
実施例１の金属膜パターンの形成方法において、オゾン水により処理する前に、レジストパターンまで形成された磁気ヘッド基板を、水に対してドデシル硫酸ナトリウムが１００ｐｐｍ程度含有された界面活性剤に浸漬することにより接触させたこと以外は実施例１の金属膜パターンの形成方法と同様にして、磁気ヘッド基板上に磁極部（金属膜パターン）を形成する。
【００５２】
（レジストパターン幅の変化比較試験）
レジストパターンが形成された基板へのめっきの前処理として、オゾン水による処理をした場合と酸素プラズマによるアッシング処理をした場合とにおいて、めっき前処理前後のレジストパターン開口幅の変化を比較した。
【００５３】
基板としてはＳｉウェハを用い、レジスト材料としてはポリスチレン系感光剤を用いた。オゾン水による処理は、基板を図２に示すような密閉装置内に入れ、アスピレータで減圧しながら（真空度：３．３ｋＰａ）、水に対してオゾンを１０ｐｐｍ含有したオゾン水を、基板に向けて２０リットル／分で２０秒間噴射することにより行った。また、アッシング処理は、放電圧力を０．０５Ｐａ、プラズマ密度を１０12ｃｍ3、アッシングスピードを５００ｎｍ／分とし、１分間アッシングすることにより行った。
【００５４】
表１にその比較結果を示す。
【００５５】
【表１】
2006249530.tif 000003
【００５６】
表１に示したように、アッシング処理をした場合には、レジストパターンの開口幅が大きく広がってしまうのに対し、オゾン水による処理をした場合には、開口幅が変化しないか変化してもごくわずかしか変化しなかった。
【００５７】
以下、本発明の諸態様を、付記としてまとめて記載する。
【００５８】
（付記１）  基板上に所定のパターンでレジストパターンを形成するレジストパターン形成工程と、
前記基板の少なくとも前記レジストパターンが形成されている面を、水に対しオゾンが１ｐｐｍ以上３０ｐｐｍ以下含有されたオゾン水に接触させるオゾン水処理工程と、
前記基板の前記レジストパターンが形成された面側に金属をめっきするめっき工程と、
前記基板から前記レジストパターンを除去するレジストパターン除去工程と
を有することを特徴とする金属膜パターンの形成方法。
【００５９】
（付記２）  前記オゾン水処理工程後、前記基板を乾燥させないでめっき工程に進むことを特徴とする付記１に記載の金属膜パターンの形成方法。
【００６０】
（付記３）  前記レジストパターン形成工程と前記オゾン水処理工程との間に、前記基板の少なくとも前記レジストパターンが形成されている面を、界面活性剤に接触させる界面活性剤接触工程を更に有することを特徴とする付記１又は２に記載の金属膜パターンの形成方法。
【００６１】
（付記４）  前記レジストパターン形成工程と前記オゾン水処理工程との間に、減圧下で前記基板を水に浸漬する水浸漬工程を更に有し、該水浸漬工程後、前記基板を乾燥させないで前記オゾン水処理工程に進むことを特徴とする付記１又は２に記載の金属膜パターンの形成方法。
【００６２】
（付記５）  前記オゾン水処理工程において、減圧下で前記オゾン水を前記基板に噴射させることを特徴とする付記１〜４のいずれか１項に記載の金属膜パターンの形成方法。
【００６３】
（付記６）  前記オゾン水処理工程において、前記基板を前記オゾン水に浸漬させることを特徴とする付記１〜４のいずれか１項に記載の金属膜パターンの形成方法。
【００６４】
（付記７）  前記オゾン水処理工程において、超音波を印加しつつ前記基板をオゾン水に浸漬させることを特徴とする付記６に記載の金属膜パターンの形成方法。
【００６５】
（付記８）  前記オゾン水処理工程において、前記基板を回転させつつ、前記基板上に前記オゾン水を滴下することを特徴とする付記１〜４のいずれか１項に記載の金属膜パターンの形成方法。
【００６６】
（付記９）  前記オゾン水処理工程において、前記基板に前記オゾン水を噴霧することを特徴とする付記１〜４のいずれか１項に記載の金属膜パターンの形成方法。
【００６７】
（付記１０）  前記レジストパターン形成工程の前に、前記基板上に金属からなるシード膜を形成するシード膜形成工程と、
前記レジストパターン除去工程の後に、露出した前記シード膜を除去するシード膜除去工程とを更に有することを特徴とする付記１〜８のいずれか１項に記載の金属膜パターンの形成方法。
【図面の簡単な説明】
【００６８】
【図１】図１（ａ）〜（ｆ）は、実施例１の金属膜パターンの形成方法を説明するための工程断面図である。
【図２】図２は、基板にオゾン水を接触させる方法の一例を示す模式図である。
【図３】図３は、基板にオゾン水を接触させる方法の他の一例を示す模式図である。
【図４】図４は、基板にオゾン水を接触させる方法の他の一例を示す模式図である。
【図５】図５は、基板にオゾン水を接触させる方法の他の一例を示す模式図である。
【図６】図６は、（ａ）〜（ｇ）は、実施例２の金属膜パターンの形成方法を説明するための工程断面図である。
【図７】図７は、（ａ）〜（ｇ）は、実施例２の金属膜パターンの形成方法を説明するための工程断面図である。
【図８】図８は、従来方法のめっき前処理による問題を説明するための模式図である。
【符号の説明】
【００６９】
１  基板
２  シード膜
３  レジストパターン
４  オゾン水
５  金属膜パターン
６  界面活性剤
７  水
【図１】
2006249530.tif 000004
【図２】
2006249530.tif 000005
【図３】
2006249530.tif 000006
【図４】
2006249530.tif 000007
【図５】
2006249530.tif 000008
【図６】
2006249530.tif 000009
【図７】
2006249530.tif 000010
【図８】
2006249530.tif 000011